(57)【要約】【課題】非シリコーン系である（メタ）アクリル重合体系の熱伝導性シートであって、高い熱伝導率と熱安定性を両立させ得る熱伝導性シートを提供する。【解決手段】（Ａ）（メタ）アクリル重合体、（Ｂ）水酸化アルミニウムを含む熱伝導性フィラー、（Ｃ）フェノール系酸化防止剤、及び（Ｄ）イオウ系酸化防止剤を含む熱伝導性シートを提供する。【選択図】なし【特許請求の範囲】
【請求項１】
（Ａ）（メタ）アクリル重合体、（Ｂ）水酸化アルミニウムを含む熱伝導性フィラー、（Ｃ）フェノール系酸化防止剤、及び（Ｄ）イオウ系酸化防止剤を含む熱伝導性シート。
【請求項２】
（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性組成物を硬化させて形成される請求項１に記載の熱伝導性シート。
【請求項３】
（Ｃ）フェノール系酸化防止剤を、（Ａ）（メタ）アクリル重合体又は（Ａ’）（メタ）アクリル単量体含有単量体成分１００質量部に対して０．０５〜２質量部含む請求項１又は２に記載の熱伝導性シート。
【請求項４】
（Ｄ）イオウ系酸化防止剤を、（Ａ）（メタ）アクリル重合体又は（Ａ’）（メタ）アクリル単量体含有単量体成分１００質量部に対して０．０５〜３質量部含む請求項１〜３の何れかに記載の熱伝導性シート。
【請求項５】
（Ａ）（メタ）アクリル重合体又は（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性シート又は熱伝導性組成物１００体積％に対して、前記水酸化アルミニウムを１０〜７５体積％含む請求項１〜４の何れかに記載の熱伝導性シート。
【請求項６】
（Ａ）（メタ）アクリル重合体又は（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性シート又は熱伝導性組成物１００体積％に対して、（Ｂ）水酸化アルミニウムを含む熱伝導性フィラーを５５体積％以上含む請求項１〜５の何れかに記載の熱伝導性シート。
【請求項７】
（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性組成物を硬化させて形成する熱伝導性シートの製造方法。
【発明の詳細な説明】
【技術分野】
【０００１】
本発明は（メタ）アクリル重合体及び熱伝導性フィラーを含む熱伝導性シートに関し、更に詳しくは、高い熱伝導性を有するとともに、熱安定性に優れた熱伝導性シート及びその製造方法に関する。
【背景技術】
【０００２】
近年電子機器の小型化や高集積化が進むことにより、チップ等の発熱体周辺の発熱密度はますます増大し、より熱伝導率の高い熱伝導性シートの要求が大きくなっている。同時に、電子機器の接点不良を起こす可能性の少ない非シリコーン系樹脂をバインダー成分として用いた熱伝導性シートが求められている。
【０００３】
非シリコーン系の熱伝導性シートやシートに使用し得る組成物としては、例えば、アクリル系樹脂に熱伝導性フィラーを充填した成形体やシートが開示されている（例えば、特許文献１及び２参照）。また、（メタ）アルキルアクリレート単量体と熱伝導性フィラーとを含む熱伝導性接着剤やこれを重合した熱伝導性接着剤が開示されている（例えば、特許文献３及び４参照）。
【０００４】
なお、ポリオレフィン系樹脂においては、熱や光などによる劣化に対する安定性の改良が種々試みられており、タルクなどのフィラーをポリオレフィンに充填した系において種々の熱安定剤の使用が提案されている（例えば、特許文献５及び６参照）。
【０００５】
【特許文献１】特開２００１−３１０９８４号公報
【特許文献２】特開２００３−２３８７６０号公報
【特許文献３】特開２００４−０５９８５１号公報
【特許文献４】特開平１０−３１６９５３号公報
【特許文献５】特許第２６１５８２９号公報
【特許文献６】特許第３１３３３７５号公報
【発明の開示】
【発明が解決しようとする課題】
【０００６】
しかし、特許文献１〜４に開示されているような（メタ）アクリル重合体系熱伝導性シートでは高い熱伝導率と熱安定性を達成することが困難であった。特に高い熱伝導性を得るために熱伝導性フィラーの充填量を増やすと、熱安定性が低下し、シートの柔軟性が持続しないという問題があった。また、特許文献５及び６に開示されているようなオレフィン系樹脂組成物は、柔軟性が低く熱伝導性フィラーの充填量も少ないため熱伝導性シートには適していない。従って、高い熱伝導率と熱安定性を両立させ得る非シリコーン系の熱伝導性シートが求められている。
【０００７】
本発明は、上述した課題に対応するものであり、非シリコーン系である（メタ）アクリル重合体系の熱伝導性シートであって、高い熱伝導率と熱安定性を両立させ得る熱伝導性シートを提供することを特徴とする。
【課題を解決するための手段】
【０００８】
上記課題に対応すべく検討を行った結果、以下のことが見出された。即ち、適当な粒度の熱伝導性フィラーを選択することにより、熱伝導性フィラーを高充填した（メタ）アクリル重合体系熱伝導性シートを作ることは可能であるが、金属酸化物や金属水和化合物等の熱伝導性フィラーを高充填した際には、熱安定性が大きく低下する。この熱安定性の低下は、金属酸化物や金属水和化合物等が表面に水酸基を多く有するため大きな酸化促進作用を示すことに起因すると考えられる。そして、このような系において、フェノール系酸化防止剤とイオウ系酸化防止剤とを組み合わせて用いることにより熱酸化を抑制する相乗効果が得られ、非常に大きな熱安定性改良効果を示すことを見出した。本発明は上述の知見に基づきなされたものであり、本発明により以下の（メタ）アクリル重合体系熱伝導性シート及びその製造方法が提供される。
【０００９】
［１］（Ａ）（メタ）アクリル重合体、（Ｂ）水酸化アルミニウムを含む熱伝導性フィラー、（Ｃ）フェノール系酸化防止剤、及び（Ｄ）イオウ系酸化防止剤を含む熱伝導性シート。
【００１０】
［２］（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性組成物を硬化させて形成される上記［１］に記載の熱伝導性シート。
【００１１】
［３］（Ｃ）フェノール系酸化防止剤を、（Ａ）（メタ）アクリル重合体又は（Ａ’）（メタ）アクリル単量体含有単量体成分１００質量部に対して０．０５〜２質量部含む上記［１］又は［２］に記載の熱伝導性シート。
【００１２】
［４］（Ｄ）イオウ系酸化防止剤を、（Ａ）（メタ）アクリル重合体又は（Ａ’）（メタ）アクリル単量体含有単量体成分１００質量部に対して０．０５〜３質量部含む上記［１］〜［３］の何れかに記載の熱伝導性シート。
【００１３】
［５］（Ａ）（メタ）アクリル重合体又は（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性シート又は熱伝導性組成物１００体積％に対して、前記水酸化アルミニウムを１０〜７５体積％含む上記［１］〜［４］の何れかに記載の熱伝導性シート。
【００１４】
［６］（Ａ）（メタ）アクリル重合体又は（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性シート又は熱伝導性組成物１００体積％に対して、（Ｂ）水酸化アルミニウムを含む熱伝導性フィラーを５５体積％以上含む上記［１］〜［５］の何れかに記載の熱伝導性シート。
【００１５】
［７］（Ａ’）（メタ）アクリル単量体含有単量体成分、（Ｂ）水酸化アルミニウムを含む熱伝導性フィラー、（Ｃ）フェノール系酸化防止剤、及び（Ｄ）イオウ系酸化防止剤を含む熱伝導性組成物を硬化させて形成する熱伝導性シートの製造方法。
【発明の効果】
【００１６】
本発明の熱伝導性シートは、（メタ）アクリル重合体及び熱伝導性フィラーを含む系にフェノール系酸化防止剤及びイオウ系酸化防止剤を組み合わせて用いるため熱伝導率が高くかつ熱安定性に優れる。また、本発明のアクリル系熱伝導性シートの製造方法は、このような熱伝導性シートを好適に作ることができる。
【発明を実施するための最良の形態】
【００１７】
以下、本発明を具体例に基づき詳細に説明するが、本発明はこれらの具体例に限定されるものではない。なお、以下において、「（メタ）アクリル」とは、「アクリル又はメタクリル」のことをいい、「（メタ）アクリル単量体」とは、「アクリル酸やアクリル酸エステル等のアクリル系単量体、又はメタクリル酸やメタクリル酸エステル等のメタクリル系単量体」のことをいう。
【００１８】
本発明の熱伝導性シートは、（Ａ）成分として（メタ）アクリル重合体、（Ｂ）成分として水酸化アルミニウムを含む熱伝導性フィラー、（Ｃ）成分としてフェノール系酸化防止剤、及び（Ｄ）成分としてイオウ系酸化防止剤を含む。以下、各成分について具体的に述べる。
【００１９】
（Ａ）成分：（メタ）アクリル重合体
（メタ）アクリル重合体は、（Ａ’）（メタ）アクリル単量体を含む単量体成分を重合及び任意的に架橋して得られる重合体である。（メタ）アクリル単量体としては、一般的な（メタ）アクリル重合体を形成するために用いられる単量体であればよく、特に限定されるものではない。好適例としては、炭素数が２０以下のアルキル基をエステル基として有する単官能（メタ）アクリル単量体が挙げられ、より具体的には、エチル（メタ）アクリレート、ブチル（メタ）アクリレート、ヘキシル（メタ）アクリレート、２−エチルヘキシル（メタ）アクリレート、オクチル（メタ）アクリレート、イソオクチル（メタ）アクリレート、デシル（メタ）アクリレート、ドデシル（メタ）アクリレート等が挙げられる。また、アクリル酸、メタクリル酸等も好適例として挙げられる。なお、このような単官能（メタ）アクリル単量体は、単独で使用しても二種以上を混合して使用してもよい。更には、炭素数の異なる少なくとも二種の単官能（メタ）アクリレートを使用することによってシートの柔軟性を調節することができる。
【００２０】
（Ａ’）単量体成分が、上述の単官能（メタ）アクリル単量体に加え、多官能（メタ）アクリル単量体を含むことも好ましい。（Ａ’）単量体成分が多官能（メタ）アクリル単量体を含むことにより、重合体を架橋することができ、シートの強度を向上させることができる。多官能（メタ）アクリル単量体としては、アクリルオキシ基及びメタクリルオキシ基からなる群より選択される官能基を２個以上含む化合物が好ましい。具体的な好適例としては、１，６−ヘキサンジオールジアクリレート、１，４−ブタンジオールジアクリレート、エチレングリコールジアクリレート、ジエチレングリコールジアクリレート、テトラエチレングリコールジアクリレート、トリプロピレングリコールジアクリレート、ネオペンチルグリコールジアクリレート、１，４−ブタンジオールジメタクリレート、ポリ（ブタンジオール）ジアクリレート、テトラエチレングリコールジメタクリレート、１，３−ブチレングリコールジアクリレート、トリエチレングリコールジアクリレート、トリイソプロピレングリコールジアクリレート、ポリエチレングリコールジアクリレート、ビスフェノールＡジメタクリレート等のジアクリレート、トリメチロールプロパントリアクリレート、トリメチロールプロパントリメタクリレート、ペンタエリトリトールモノヒドロキシトリアクリレート、トリメチロールプロパントリエトキシトリアクリレート等のトリアクリレート、ペンタエリトリトールテトラアクリレート、ジ−トリメチロールプロパンテトラアクリレート等のテトラアクリレート、ジペンタエリトリトール（モノヒドロキシ）ペンタアクリレート等のペンタアクリレートが挙げられる。多官能（メタ）アクリル単量体は単独で使用しても、二種以上を混合して使用してもよい。
【００２１】
（Ａ’）単量体成分が上述の多官能（メタ）アクリル単量体を含む場合に、その含有量に特に制限はない。しかし、その含有量が少なすぎると多官能（メタ）アクリル単量体による架橋の効果が十分に表れない場合があり、多すぎるとシートの柔軟性が低下する場合がある。その含有量は単官能（メタ）アクリル単量体１００質量部に対して通常、０．０１〜５質量部である。
【００２２】
（Ｂ）熱伝導性フィラー
熱伝導性フィラーは、熱伝導性シートに実質的な熱伝導性を発揮させるための必須の成分である。具体的に採用される熱伝導性フィラーは、水酸化アルミニウムを含む。水酸化アルミニウムを必須成分とする熱伝導性フィラーを含むことで、フィラーの充填性に優れ、かつ難燃性に優れた熱伝導性シートとすることができる。更に、水酸化アルミニウムに加えて、その他の金属水和化合物や金属酸化物を熱伝導性フィラーが含むことができる。難燃性を十分発揮するには、水酸化アルミニウムの含有量は熱伝導性組成物中、通常１０体積％以上である。また、熱伝導性シートとして柔軟性が損なわれたり、フィラーを充填できない等のことを防ぐため、水酸化アルミニウムの含有量は熱伝導性組成物中、通常７５体積％以下である。
【００２３】
金属酸化物の具体例としては、酸化アルミニウム、酸化マグネシウム、酸化ベリリウム、酸化チタン、酸化ジルコニウム、酸化亜鉛等が挙げられる。この中でも酸化アルミニウム（アルミナ）が、熱伝導性が高くかつ高充填し易いという点で特に好ましい。金属水和化合物は、難燃剤としても作用するため、熱伝導性シートが水酸化アルミニウム以外の金属水和化合物を含むことも好ましい。水酸化アルミニウム以外の金属水和化合物としては、水酸化マグネシウム、水酸化バリウム、水酸化カルシウム、ドウソナイト、ハイドロタルサイト、ホウ酸亜鉛、アルミン酸カルシウム、酸化ジルコニウム水和物等を挙げることができる。
【００２４】
また、上述の熱伝導性フィラー以外の熱伝導性フィラーを熱伝導性シートが更に含んでもよい。他の熱伝導性フィラーとしては、窒化ホウ素、窒化アルミニウム、窒化ケイ素、炭化ホウ素、炭化アルミニウム、炭化ケイ素等を挙げることができる。
【００２５】
これらの熱伝導性フィラーは、通常、粒子の状態で添加される。なお、その平均粒径が５〜５０μｍである比較的大きな粒子径群と、その平均粒径が５μｍ未満である比較的小さな粒子径群とを組み合わせて用いることで、熱伝導性フィラーの添加量（充填量）を高めることができる。更に、シラン系カップリング剤、チタネート系カップリング剤、又は脂肪酸等の表面処理剤で、熱伝導性フィラーを表面処理することで、得られる熱伝導性シートの強度（例えば、引張強度）を向上させることができる。この中でも、チタネート系カップリング剤は、フィラーを多く含む熱伝導性組成物の粘度を低下させる効果に優れるため製造工程上特に好ましい。なお、予め熱伝導性フィラーをこのような表面処理剤で処理した後に他の成分と混合してもよいが、表面処理剤を熱伝導性フィラーとともに熱伝導性組成物中に加え混合した後硬化させることでも表面処理の効果を得ることができる。
【００２６】
熱伝導性シートの熱伝導率は、１Ｗ／ｍ・Ｋ以上であることが好ましく、３Ｗ／ｍ・Ｋ以上であることが更に好ましい。従って、熱伝導率をより向上させる観点から熱伝導性フィラーの含有量は多いほうが好ましい。熱伝導性組成物中の熱伝導性フィラーの含有量は熱伝導性組成物に対して通常５５体積％以上である。一方、熱伝導性フィラーが多すぎるとシートが脆くなりすぎたり製造が困難になる場合がある。従って、熱伝導性フィラーの含有量は熱伝導性組成物に対して通常８５体積％以下である。このように熱伝導性フィラーの含有量が非常に多い場合において、フェノール系酸化防止剤とイオウ系酸化防止剤の組み合わせによる効果がより明確に示される。従って、本発明は、熱伝導性フィラーの含有量が非常に多い場合、特に熱伝導性組成物に対して５５体積％以上の場合に特に有効である。また、水酸化アルミニウムを含む金属水和化合物の総含有量は、難燃性の観点から、熱伝導性組成物中通常１０体積％以上含まれる。
【００２７】
（Ｃ）フェノール系酸化防止剤
フェノール系酸化防止剤としては、モノフェノール系、ビスフェノール系、ポリフェノール系酸化防止剤などの通常使われているものを挙げることができる。好適な例としては、２，６−ジ−ｔ−ブチル−ｐ−クレゾール、ｔ−ブチルヒドロキシアニソール、２，６−ジ−ｔ−ブチル−４−エチルフェノール、ステアリル−β−（３，５−ジ−ｔ−ブチル−４−ヒドロキシフェニル）プロピオネート等のモノフェノール系酸化防止剤；２，２’−メチレン−ビス（４−メチル−６−ｔ−ブチルフェノール）、２，２’−メチレン−ビス（４−エチル−６−ｔ−ブチルフェノール）、４，４’−チオビス（３−メチル−６−ｔ−ブチルフェノール）、４，４’−ブチリデン−ビス（３−メチル−６−ｔ−ブチルフェノール）、トリエチレングリコール−ビス〔３−（３−ｔ−ブチル−４−ヒドロキシ−５−メチルフェニル）プロピオネート〕等のビスフェノール系酸化防止剤；１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシベンジル）イソシアヌレート、テトラキス〔メチレン−３−（３’，５’−ジ−ｔ−ブチル−４’−ヒドロキシフェニル）プロピオネート〕メタン等のポリフェノール系酸化防止剤を挙げることができる。これらは単独で使用しても、二種以上を混合して使用してもよい。
【００２８】
フェノール系酸化防止剤の量に特に制限はないが、少なすぎると十分な熱安定性改良効果が得られない場合がある。従って、フェノール系酸化防止剤は（Ａ）（メタ）アクリル重合体又は（Ａ’）（メタ）アクリル単量体含有単量体成分１００質量部に対して、通常０．０５質量部以上含む。一方、フェノール系酸化防止剤の量が多すぎるとブリードアウトの問題が生じる場合がある。更に、単量体成分と熱伝導性フィラーを混合した後硬化させてシートを形成する場合に、硬化速度が低下する場合がある。従って、（Ａ）（メタ）アクリル重合体又は（Ａ’）（メタ）アクリル単量体含有単量体成分１００質量部に対して、通常２質量部以下含む。なお、本発明はフェノール系酸化防止剤とイオウ系酸化防止剤を併用する相乗効果により、酸化防止剤の添加量が少なくても十分な熱安定性を得ることができ、フェノール系酸化防止剤の量を減らすことができる。従って、上述のように単量体成分と熱伝導性フィラーとを混合した後硬化させてシートを形成する場合に、硬化反応を大きく阻害することなく熱安定性を改良できるという点でフェノール系酸化防止剤とイオウ系酸化防止剤との組み合わせは特に有効である。
【００２９】
（Ｄ）イオウ系酸化防止剤
イオウ系酸化防止剤としては、チオエーテル系酸化防止剤などの通常使われているものを使用することができる。好適な例としては、チオジプロピオン酸エステルとアルキルチオプロピオン酸エステルを挙げることができ、具体的にはジラウリルチオジプロピオネート、ジステアリルチオジプロピオネート、ジミリスチルチオジプロピオネート、ジトリデシルチオジプロピオネート、ペンタエリスリトールテトラキス（３−ラウリルチオプロピオネート）などを挙げることができる。これらは単独で使用しても、二種以上を混合して使用してもよい。
【００３０】
イオウ系酸化防止剤の量に特に制限はないが、少なすぎると十分な熱安定性改良効果が得られない場合がある。従って、イオウ系酸化防止剤は（Ａ）（メタ）アクリル重合体又は（Ａ’）（メタ）アクリル単量体含有単量体成分１００質量部に対して、通常０．０５質量部以上含む。一方、イオウ系酸化防止剤の量が多すぎると、臭気が発生する場合がある。従って、（Ａ）（メタ）アクリル重合体又は（Ａ’）（メタ）アクリル単量体含有単量体成分１００質量部に対して、通常３質量部以下含む。
【００３１】
熱伝導性シートの熱や光に対する安定性を更に改良するために、リン系酸化防止剤を更に併用してもよい。リン系酸化防止剤の好適な例としては、トリス（２，４−ジ−ｔｅｒｔ−ブチルフェニル）ホスファイト、ビス（２，４−ジ−ｔｅｒｔ−ブチルフェニル）ペンタエリスリトール−ジ−ホスファイト、ビス（２，６−ジ−ｔｅｒｔ−ブチル−４−メチルフェニル）ペンタエリスリトール−ジ−ホスファイト、テトラキス（２，４−ジ−ｔｅｒｔ−ブチルフェニル）−４，４’−ビスフェニレンジホスフォナイト等が挙げられる。
【００３２】
その他の添加剤等
本実施形態の熱伝導性シートには、熱伝導性シートの特性が損なわれない限りにおいて種々の添加剤を添加することができる。具体的には、粘着付与剤、可塑剤、難燃剤、難燃助剤、沈降防止剤、増粘剤、超微粉シリカ等のチクソトロピー剤、界面活性剤、消泡剤、着色剤、導電性粒子、静電気防止剤、金属不活性化剤等を挙げることができる。なお、これらの添加剤を単独で、又は二種以上を組み合わせて用いることもできる。
【００３３】
次に、本発明の熱伝導性シートの製造方法について説明する。本実施形態の熱伝導性シートは、例えば、特開平１１−２９２９９８号公報、特開平１０−３１６９５３号公報、特開平１０−３３０５７５号公報等の従来公知の文献に記載された方法に従って製造することができる。
【００３４】
（Ａ’）単量体成分、（Ｂ）熱伝導性フィラー、（Ｃ）フェノール系酸化防止剤、及び（Ｄ）イオウ系酸化防止剤を含む熱伝導性組成物に必要に応じて重合開始剤を添加し、プラネタリーミキサー等で脱気・混合して混合物を得、得られた混合物をシート状に成形等した後に、重合及び必要に応じて架橋を行って、シート状の成形物を硬化させることにより熱伝導性シートを得ることができる。このような方法は、熱伝導性フィラーの高充填、例えば熱伝導性組成物に対して５５体積％以上の含有量となるように充填することを可能とする。従って、特に熱伝導性フィラーの含有量が多い熱伝導性シートの製造に好適である。
【００３５】
重合は種々の方法によって行うことができる。具体的には、熱重合、紫外線重合、電子線重合、γ−線照射重合、イオン化線照射重合等を挙げることができる。熱伝導性組成物を熱重合する場合には、熱伝導性組成物に熱重合開始剤を適当量含有させて、シート状の成形物を５０〜２００℃程度に加熱する。また、紫外線重合する場合には、熱伝導性組成物に光重合開始剤を適当量含有させて、シート状の成形物に紫外線を照射する。但し、熱伝導性フィラーの添加量（充填量）が多い場合には、紫外線の透過が制限されることがある。このような場合には、紫外線重合に代えて熱重合を採用することが好ましい。なお、窒素ガス等の不活性ガス雰囲気下で重合を行うことが、酸素による重合の阻害を抑制することができるために好ましい。また、電子線重合をはじめとする粒子エネルギー線を用いて重合する場合には、通常、重合開始剤は不要である。
【００３６】
熱重合開始剤としては、ジアシルパーオキシド類、パーオキシケタール類、ケトンパーオキシド類、ヒドロパーオキシド類、ジアルキルパーオキシド類、パーオキシエステル類、パーオキシジカーボネート類等の有機過酸化物を用いることができる。より具体的には、ラウロイルパーオキシド、ベンゾイルパーオキシド、シクロヘキサノンパーオキシド、１，１−ビス（ｔ−ブチルペルオキシ）−３，３，５−トリメチルシクロヘキサン、ｔ−ブチルヒドロパーオキシド等を挙げることができる。なお、パースルフェートとビスルファイトを組み合わせたものを用いてもよい。
【００３７】
光重合開始剤としては、ベンゾインエチルエーテル、ベンゾインイソプロピルエーテル等のベンゾインエーテル類、アニソインエチルエーテル、アニソインイソプロピルエーテル、ミヒラーケトン（４，４’−テトラメチルジアミノベンゾフェノン）、２，２−ジメトキシ−２−フェニルアセトフェノン（例えば、商品名：ＫＢ−１（サルトマー社製）、商品名：イルガキュア６５１（Ｉｒｇａｃｕｒｅ６５１）（チバスペシャルティーケミカルズ社製））、２，２−ジエトキシアセトフェノン等の置換アセトフェノン類を挙げることができる。その他、２−メチル−２−ヒドロキシプロピオフェノン等の置換α−ケトール類、２−ナフタレンスルホニルクロリド等の芳香族スルホニルクロリド類、１−フェノン−１，１−プロパンジオン−２−（ｏ−エトキシカルボニル）オキシム等の光活性オキシム化合物等を挙げることができる。なお、上述してきた熱重合開始剤や光重合開始剤を任意に組み合わせて用いることもできる。重合開始剤の量に特に制限はないが、通常は（Ａ’）単量体成分１００質量部に対して０．１〜２．０質量部である。
【００３８】
（Ａ’）単量体成分は、熱伝導性フィラーと混合する前にあらかじめ予備重合して増粘させてもよい。予備重合は、通常５〜１００００ｍＰａ・ｓ程度の粘度となるまで行う。予備重合は種々の方法によって行うことができる。具体的には、熱重合、紫外線重合、電子線重合、γ−線照射重合、イオン化線照射重合等を挙げることができる。熱や紫外線により予備重合を行う場合には、単量体成分に上述したような熱重合開始剤、光重合開始剤等の重合開始剤を添加することができる。
【００３９】
上述してきたような熱伝導性シートは、電子部品、特にパワートランジスタ、グラフィック集積回路（ＩＣ）、チップセット、メモリセット、中央処理装置（ＣＰＵ）等の半導体・電子部品と、ヒートシンクや放熱器等の間に配設され、これらの間で熱を伝達するために好適に用いることができる。熱伝導性シートの厚みに特に制限はないが、実質的な製造可能性や取り扱い性等の観点からは、０．１ｍｍ以上であればよい。
【実施例】
【００４０】
以下、本発明を実施例に基づいて更に具体的に説明するが、本発明はこれらの実施例に限定されるものではない。
【００４１】
（実施例１及び比較例１〜３）
表１に記載の各バインダー成分をプラネタリーミキサーに一括で仕込み、減圧下（５０ｍｍＨｇ）、３０分間混練することによって、熱伝導性組成物を各々得た。各熱伝導性組成物中の熱伝導性フィラーの含有量を表２に示す。得られた各熱伝導性組成物を、シリコーン離型剤で処理された２枚のポリエチレンテレフタレート（ＰＥＴ）ライナーで挟持し、硬化後の厚みが１ｍｍ（ＰＥＴライナーの厚みを除く）のシート状となるようにカレンダー成形した。得られた成形物を、１４０℃のオーブンで１５分間加熱することにより硬化させ、厚さ１ｍｍの熱伝導性シートを各々作成した。
【００４２】
【表１】
2006160830.tif 000002
【００４３】
【表２】
2006160830.tif 000003
【００４４】
（実施例２〜６及び比較例４〜８）
表３及び４に記載のバインダー成分及び配合量とした以外は、実施例１と同様にして厚さ１ｍｍの熱伝導性シートを各々作成した。各熱伝導性組成物中の熱伝導性フィラーの含有量を表５及び６に示す。実施例４では、炭素数の異なる二種類の（メタ）アクリレートを使用した。また、実施例５では、極性モノマーであるアクリル酸を使用した。なお、比較例８の配合では、組成物の粘度が非常に高いためにＰＥＴライナーへのコーティングが困難となり、シートに成形することができなかった。
【００４５】
【表３】
2006160830.tif 000004
【００４６】
【表４】
2006160830.tif 000005
【００４７】
【表５】
2006160830.tif 000006
【００４８】
【表６】
2006160830.tif 000007
【００４９】
得られた各熱伝導性シートについて、以下の方法により硬度の経時変化を測定し、熱安定性の指標とした。併せて、熱伝導率も以下の方法により測定した。
【００５０】
［硬度の経時変化−１］：実施例１及び比較例１〜３（表１及び表２に記載の配合）で作成した熱伝導性シートを各々１０枚積層して測定用サンプルとし、アスカーＣ硬度計により、サンプルの初期硬度を荷重１ｋｇで測定した。その後サンプルを１１０℃のオーブン中に４週間保管した後、サンプルを２５℃に降温させて硬度を測定した。得られた初期硬度及び４週間後の硬度から次式により硬度変化率ΔＨ（％）を求めた。ここで、ΔＨが小さいほど柔軟性が保持され、熱安定性に優れていることを示す。
【００５１】
ΔＨ（％）＝｛〔（４週間後の硬度）−（初期硬度）〕／初期硬度｝×１００
【００５２】
［硬度の経時変化−２］：実施例１〜６及び比較例１〜７で作成した熱伝導性シートについて、１８０℃のオーブン中に１２時間保管したことを除き、上記と同様にして硬度変化率ΔＨ（％）を求めた。なお、比較例８のサンプルについては、シートに成形できなかったため、評価することができなかった。
【００５３】
［熱伝導率］：作成した熱伝導性シートから０．０１ｍ×０．０１ｍの切片（面積が１．０×１０-4ｍ2、厚さがＬ（ｍ））を切出し、この切片を発熱板と冷却板で挟み、７．６×１０4Ｎ／ｍ2の一定荷重の下、４．８Ｗの電力を加えて５分間保持したときの発熱板と冷却板との温度差を測定し、次式により熱抵抗ＲLを求めた。なお、次式において測定面積は上記切片の面積である。
【００５４】
ＲL（Ｋ・ｍ2／Ｗ）＝温度差（Ｋ）×測定面積（ｍ2）／電力（Ｗ）
【００５５】
更に、切片を２枚積層したサンプルを作成し、厚みが２Ｌ（ｍ）の場合の熱抵抗Ｒ2L（Ｋ・ｍ2／Ｗ）を上記と同様に測定した。得られたＲLとＲ2Lとを用いて次式により熱伝導率λ（Ｗ／ｍ・Ｋ）を求めた。
【００５６】
λ（Ｗ／ｍ・Ｋ）＝（２Ｌ（ｍ）−Ｌ（ｍ））／（Ｒ2L（Ｋ・ｍ2／Ｗ）−ＲL（Ｋ・ｍ2／Ｗ））
【００５７】
評価結果を表７及び表８に示す。表７に示すように、フェノール系酸化防止剤とイオウ系酸化防止剤とを組み合わせた実施例１のシートは熱伝導性フィラーの含有量が多いにもかかわらず良好な熱安定性を示した。また、熱伝導性フィラーの含有量が多いため、非常に高い熱伝導率を示した。フェノール系酸化防止剤とイオウ系酸化防止剤を各々単独で用いた比較例１及び２のシートは、低い熱安定性を示した。また、熱伝導性フィラーの含有量が比較的少ない比較例３のシートは、表７に示す温度条件においては、良好な熱安定性を示したが表８に示す温度条件においては、低い熱安定性を示した。
【００５８】
表８に示すように、フェノール系酸化防止剤とイオウ系酸化防止剤を組み合わせた実施例１〜６のシートは、より高温の温度条件においても良好な熱安定性を示した。フェノール系酸化防止剤単独で使用した場合には、その添加量を増やしても良好な熱安定性は得られなかった（比較例５参照）。また、フェノール系酸化防止剤を増やした比較例５において重合阻害に起因して、表面にべたつきがみられアクリルモノマー臭が顕著となった。このような現象は作業性や環境に与える影響の観点から好ましくない。なお、表には示さなかったが、フェノール系酸化防止剤を単独で用い、その添加量を１５質量部まで増やした場合には、硬化せず、シートを得ることができなかった。
【００５９】
また、ヒンダードアミン系酸化防止剤単独で用いても、ヒンダードアミン系酸化防止剤とフェノール系酸化防止剤とを組み合わせて用いても、低い熱安定性を示した（比較例４及び６参照）。なお、ヒンダードアミン系酸化防止剤を１．０質量部添加した比較例６のシートにおいて、表面にブルームがみられ、低い取り扱い性を示した。
【００６０】
また、各シートについて、Ｕｎｄｅｒｗｒｉｔｅｒｓ  Ｌａｂｏｒａｔｏｒｉｅｓ  Ｉｎｃ．  Ｓｔａｎｄａｒｄ  Ｎｏ．９４「プラスチック材料の燃焼性試験（１９９６年）」（以下、ＵＬ９４規格という）に基づく難燃性の評価も行った。その結果、実施例６及び比較例７で得られたシート以外のシートは、ＵＬ９４規格のＶ−２をクリアする難燃性を示したが、比較例７で得られたシートは難燃性に劣り、その基準をクリアできなかった。実施例６において、フェノール系安定剤とイオウ系安定剤との併用による本発明の熱安定性の改良効果が見られたが、水酸化アルミニウムの量が少ないために難燃性という点では他の実施例に比べて劣っていた。なお、熱伝導性シートの難燃性の尺度としてＵＬ９４規格に基づく試験がよく用いられ、通常はＶ−２以上の難燃性を有することが好ましい。
【００６１】
【表７】
2006160830.tif 000008
【００６２】
【表８】
2006160830.tif 000009
【産業上の利用可能性】
【００６３】
上述してきたように、本発明の熱伝導性シートは、熱安定性に優れ、電子機器等の熱伝導性シートとして好適に用いることができる。また、本発明の熱伝導性シートの製造方法は、このような熱伝導性シートを好適に製造することができる。